– Composition aqueuse destinée à être appliquée sur un substrat pour former sur celui-ci un revêtement de barrière protectrice contre les agressions extérieures, caractérisée par le fait qu’elle comporte, en mélange : 84 à 99 parties en poids d’une solution aqueuse d’au moins un silicate de métal alcalin (A1) et/ou d’une solution préparée par dissolution de silice amorphe dans une solution aqueuse d’au moins un hydroxyde de métal alcalin (A2) ; 0 à 11 parties en poids d’au moins un hydroxyde de métal alcalin ; et 1 à 5 parties en poids d’au moins l’un parmi les silanes et les siloxanes, le ou les composants (C) étant solubles en milieu aqueux, pour 100 parties en poids de (A)+(B)+(C), le rapport molaire Si/M de la composition étant compris entre 0,5 et 2,5, où, dans ce rapport, Si est le silicium du ou des silicates de la solution (A1) et/ou (A2) et M représente le ou les métaux alcalins à la fois du ou des silicates de (A1) et/ou (A2) et de l’hydroxyde alcalin de (B). – Composition selon la revendication 1, caractérisée par le fait que le silicate de métal alcalin de la solution (A1) est choisi parmi les silicates de lithium, de sodium ou de potassium. - Composition selon l’une des revendications 1 et 2, caractérisée par le fait que l’hydroxyde de métal alcalin utilisé dans la préparation de la solution (A2) ou pour le composant (B) est dans chaque cas indépendamment choisi parmi les hydroxydes de lithium, de sodium ou de potassium. - Composition selon l’une des revendications 1 à 3, caractérisée par le fait que la solution de silicate de métal alcalin (A1) est à 10 à 50% en poids de silicate, en particulier de 20 à 45% en poids de silicate. – Composition selon l’une des revendication 1 à 4, caractérisée par le fait que, pour la préparation de la solution (A2), le pourcentage de silice varie entre 16 et 20 % en poids, le pourcentage d’hydroxyde de métal alcalin varie entre 22 et 36 % en poids et le pourcentage d’eau varie entre 47 et 58 % en poids, pour 100 % en poids de la solution (A2), le rapport Si/M pouvant être de 0,5 à 1, en particulier de 0,7. - Composition selon l’une des revendications 1 à 5, caractérisée par le fait que le silane est le perfluorooctyltriéthoxysilane (C 14 H 19 F 12 O 3 Si) et les siloxanes sont choisis parmi les huiles de silicone et les polydiméthyl siloxanes de formule : dans laquelle n est un nombre de 90 à 410. - Composition selon l’une des revendications 1 à 6, dans laquelle la solution (A1) est une solution de silicate de lithium, caractérisée par le fait que le rapport Si/M est de 1 à 2,4, en particulier de 1 à 1,5. - Composition selon l’une des revendications 1 à 6, dans laquelle la solution (A1) est une solution de silicate de potassium, caractérisée par le fait que le rapport Si/M est de 0,5 à 1,7, en particulier de 0,5 à 1. - Composition selon l’une des revendications 1 à 6, dans laquelle la solution (A1) est une solution de silicate de sodium, caractérisée par le fait que le rapport Si/M est de 1 à 1,7, en particulier de 1. – Procédé de préparation d’une composition aqueuse telle que définie à l’une des revendications 1 à 9, caractérisé par le fait que l’on mélange au moins l’un parmi les silanes et les siloxanes (C) à une solution aqueuse d’au moins un silicate de métal alcalin (A1) et/ou une solution préparée par dissolution de silice amorphe dans une solution aqueuse d’au moins un hydroxyde de métal alcalin (A2), le cas échéant après avoir dissous dans celle-ci des pastilles d’au moins un hydroxyde de métal alcalin (B). – Application d’une composition telle que définie à l’une des revendications 1 à 9 ou préparée par un procédé tel que défini à la revendication 10, sur un substrat choisi parmi les géopolymères, le béton, le plâtre, le calcaire, le bois, les briques, les céramiques et les métaux, cette application étant effectuée par pulvérisation au pistolet de la composition sur le substrat, par application au pinceau de la composition sur le substrat, ou par trempage du substrat dans la composition, puis séchage, en particulier séchage à l’air de la composition ainsi appliquée. – Substrat revêtu par l’application de la composition telle que définie à l’une des revendications 1 à 9.